(57)【要約】      （修正有）【課題】狭い組成分布の粒径を有し、かつ物品を製造するために使用したときに低ゲル量および優良な外観を有するポリマーの提供。【解決手段】ポリマー粒子を含む粒状バージンポリマーであって、前記粒状ポリマー粒子の少なくとも９０重量％は、前記粒状ポリマーの平均Ｉ２１の２標準偏差以内である高荷重メルトインデックス（Ｉ２１）を有し、前記粒状ポリマーのＩ２１の標準偏差と平均値との比は、０．２未満であり、前記粒状ポリマーの直線当てはめの標準誤差と平均値との比は、０．１未満であり、さらに、前記粒状バージンポリマーは、７０以下のＩ２１を有する、粒状バージンポリマー。【選択図】なし【特許請求の範囲】
【請求項１】
ポリマー粒子を含む粒状バージンポリマーであって、前記粒状ポリマー粒子の少なくと
も９０重量％は、前記粒状ポリマーの平均Ｉ２１の２標準偏差以内であるＩ２１を有し、
前記粒状ポリマーのＩ２１の標準偏差と平均値との比は、０．２未満であり、前記粒状ポ
リマーの直線当てはめの標準誤差と平均値との比は、０．１未満であり、さらに、前記粒
状バージンポリマーは、７０以下のＩ２１を有する、粒状バージンポリマー。
【請求項２】
ポリマー粒子を含む粒状バージンポリマーであって、前記粒状ポリマー粒子の少なくと
も９０重量％は、前記粒状ポリマーの平均密度の２標準偏差以内である密度を有し、前記
粒状ポリマーの平均密度の標準偏差と前記粒状ポリマーの平均密度との比は、０．００２
未満であり、前記密度の直線当てはめの標準誤差と平均値との比は、０．００１未満であ
り、さらに、前記粒状バージンポリマーは、７０以下のＩ２１を有する、粒状バージンポ
リマー。
【請求項３】
（Ａ）４族の金属化合物を、ＴｉＣｌ３（Ａｌ活性化型または水素還元型）およびＲが
エチル、イソプロピルまたはｎ−ブチルであるＴｉ（ＯＲ）４の群から選択される１また
はそれ以上のチタン化合物と、少なくとも１つのＣ２−Ｃ４アルコールを含むアルコール
溶液ならびにＭｇＣｌ２および前記アルコール溶液の存在下でＭｇＣｌ２を形成するマグ
ネシウム化合物のうちの少なくとも１つの存在下で接触させて触媒前駆体溶液を形成し、
前記触媒前駆体溶液を固体粒子に形成し、続いて、前記固体粒子をハロゲン化することに
よって生成される、少なくとも１つの触媒前駆体；および（Ｂ）少なくとも１つの共触媒
の存在下で少なくとも１つのオレフィンモノマーを重合した反応産物であって；ここで、
前記反応産物は、ポリマー粒子を含む粒状ポリマーを含み、さらに、前記粒状ポリマー粒
子の少なくとも９０重量％は、前記粒状ポリマーの平均Ｉ２１の２標準偏差以内であるＩ
２１を有し、前記粒状ポリマーのＩ２１の標準偏差と平均値との比は、０．２未満であり
、前記粒状ポリマーの直線当てはめの標準誤差と平均値との比は、０．１未満である、反
応産物。
【請求項４】
前記粒状ポリマー粒子の少なくとも９５重量％が、前記粒状ポリマーの平均Ｉ２１の２
標準偏差以内であるＩ２１を有し、前記粒状ポリマーのＩ２１の標準偏差と平均値との比
が、０．２未満であり、前記粒状ポリマーの直線当てはめの標準誤差と平均値との比が、
０．１未満である、請求項３に記載の反応産物。
【請求項５】
前記粒状ポリマー粒子の少なくとも９３重量％が、前記粒状ポリマーの平均Ｉ２１の２
標準偏差以内であるＩ２１を有し、前記粒状ポリマーのＩ２１の標準偏差と平均値との比
が、０．２未満であり、前記粒状ポリマーの直線当てはめの標準誤差と平均値との比が、
０．１未満である、請求項３に記載の反応産物。
【請求項６】
（Ａ）４族の金属化合物を、ＴｉＣｌ３（Ａｌ活性化型または水素還元型）およびＲが
エチル、イソプロピルまたはｎ−ブチルであるＴｉ（ＯＲ）４の群から選択される１また
はそれ以上のチタン化合物と、少なくとも１つのＣ２−Ｃ４アルコールを含むアルコール
溶液ならびにＭｇＣｌ２および前記アルコール溶液の存在下でＭｇＣｌ２を形成するマグ
ネシウム化合物のうちの少なくとも１つの存在下で、接触させて触媒前駆体溶液を形成し
、前記触媒前駆体溶液を固体粒子に形成し、続いて、前記固体粒子をハロゲン化すること
によって生成される、少なくとも１つの触媒前駆体；および（Ｂ）少なくとも１つの共触
媒の存在下の気相中で少なくとも１つのモノマーを重合した反応産物であって；ここで、
前記反応産物は、ポリマー粒子を含む粒状ポリマーを含み、さらに、前記粒状ポリマー粒
子の少なくとも９０重量％は、前記粒状ポリマーの平均密度の２標準偏差以内である密度
を有し、前記粒状ポリマーの平均密度の標準偏差と前記粒状ポリマーの平均密度との比は
、０．００２未満であり、前記密度の直線当てはめの標準誤差と平均値との比は、０．０
０１未満である、反応産物。
【請求項７】
前記粒状ポリマー粒子の少なくとも９５重量％が、前記粒状ポリマーの平均密度の２標
準偏差以内である密度を有し、前記粒状ポリマーの平均密度の標準偏差と前記粒状ポリマ
ーの平均密度との比が、０．００２未満であり、前記密度の直線当てはめの標準誤差と平
均値との比が、０．００１未満である、請求項６に記載の反応産物。
【請求項８】
前記粒状ポリマー粒子の少なくとも９３重量％が、前記粒状ポリマーの平均Ｉ２１の２
標準偏差以内であるＩ２１を有し、前記粒状ポリマーのＩ２１の標準偏差と平均値との比
が、０．２未満であり、前記粒状ポリマーの直線当てはめの標準誤差と平均値との比が、
０．１未満である、請求項３に記載の反応産物。
【請求項９】
前記粒状ポリマーが、２段階連結リアクターシステムにおいて生成される、請求項１か
ら８のいずれか一項。
【請求項１０】
前記粒状ポリマーが、１段階リアクターシステムにおいて生成される、請求項１から９
のいずれか一項。
【請求項１１】
前記粒状ポリマーが、流動層リアクターシステムにおいて生成される、請求項１から１
０のいずれか一項。
【請求項１２】
前記粒状ポリマーが、スラリーリアクターシステムにおいて生成される、請求項１から
１１のいずれか一項。
【請求項１３】
前記粒状バージンポリマーが、３０以下のＩ２１を有する、請求項１および２のいずれ
か一項に記載の粒状バージンポリマー。
【発明の詳細な説明】
【技術分野】
【０００１】
本発明は、ポリマー、そのポリマーを生成する方法およびそれから製造される物品に関
する。より詳細には、本発明は、狭い組成分布の粒径を有し、かつ物品を製造するために
使用したときに低ゲル量および優良な外観を提供するポリマーに関する。
【背景技術】
【０００２】
流動層およびスラリー重合システム、特に、段階的なリアクターシステムは、様々な粒
径画分のポリマー特性の有意なばらつきを欠点として有することがある。粒径についての
ポリマー特性のばらつきが大きいせいで、例えばペレット化における、その種々の粒子の
混合が困難になり得る。その粒状粒子がすべてよく似た特性である場合、混合は容易に行
われる。しかしながら、粒子の１またはそれ以上の画分が、実質的に異なる分子量または
密度である場合、ペレット化の操作における融解は、均一にならない。その結果として、
不均一なペレット化によって、以下のことがもたらされることがある：
１．「アンメルト（unmelts）」、すなわち、ゲルまたは欠陥の原因となり得る比較的分
散されていない顆粒領域を完成品中になおもいくつか有するペレット；
２．粒状粒子が、融解されると有意に異なる粘度になるとき、すなわち、粒子の分子量の
ばらつきが大きくなるときに生じ得る非常に高いゲル数のペレット（薄いシートまたはフ
ィルムにおいて非常に高いゲル数をもたらす）；および
３．不十分な混合および高ゲル数のせいで直接顆粒を使用する機械（例えば、回転成形機
）または製造押出機（例えば、ブロー成形機）がその生成物を使用するのを妨げる分子量
または密度の実質的な差異が原因で、最終リアクターから出た粒状の形態の樹脂を使用で
きないこと。
そのような粒径画分についてのポリマー特性のばらつきは、重合プロセスにおいてデュ
アルまたは連結リアクターが使用されるとき、さらに有意になり、非常に多岐にわたる特
性を有するポリマー顆粒が形成される可能性がさらに大きくなる。例えば、第１リアクタ
ーを出たポリマーの粒径範囲についてのポリマー特性が実質的に異なる場合、この相違は
継続して第２リアクターでさらに悪化する。
【０００３】
この状況に対処するために、現行のアプローチは、非常に小さいポリマー粒子を生成す
る非常に小さい触媒粒子を使用している。これらの非常に小さいポリマー粒子は、応用法
で使用されると、広い組成分布を有したとしてもゲルとして現れない。
【０００４】
広範囲の触媒粒径にわたって有用であり、かつ非常に低いゲル数をもたらすように構成
され得るポリマーを生成する触媒系が、非常に望ましい。
【発明の概要】
【課題を解決するための手段】
【０００５】
本発明は、ポリマー、そのポリマーを生成する方法およびそのポリマーから製造される
物品である。
【０００６】
１つの実施形態において、本発明は、ポリマー粒子を含む粒状バージンポリマーを提供
し、ここで、その粒状ポリマー粒子の少なくとも９０重量％は、その粒状ポリマーの平均
Ｉ２１の２標準偏差以内であるＩ２１を有し、その粒状ポリマーのＩ２１の標準偏差と平
均値との比は、０．２未満であり、その粒状ポリマーの直線当てはめ（linear fit）の標
準誤差と平均値との比は、０．１未満であり、さらに、その粒状バージンポリマーは、７
０以下のＩ２１を有する。
【０００７】
別の実施形態において、本発明は、ポリマー粒子を含む粒状バージンポリマーを提供し
、ここで、その粒状ポリマー粒子の少なくとも９０重量％は、その粒状ポリマーの平均密
度の２標準偏差以内である密度を有し、その粒状ポリマーの平均密度の標準偏差とその粒
状ポリマーの平均密度との比は、０．００２未満であり、その密度の直線当てはめの標準
誤差と平均値との比は、０．００１未満であり、さらに、その粒状バージンポリマーは、
７０以下のＩ２１を有する。
【０００８】
別の実施形態において、本発明は、（Ａ）４族の金属化合物を、ＴｉＣｌ３（Ａｌ活性
化型または水素還元型）およびＴｉ（ＯＲ）４（Ｒは、エチル、イソプロピルまたはｎ−
ブチルである）の群から選択される１またはそれ以上のチタン化合物と、少なくとも１つ
のＣ２−Ｃ４アルコールを含むアルコール溶液ならびにＭｇＣｌ２およびそのアルコール
溶液の存在下でＭｇＣｌ２を形成するマグネシウム化合物のうちの少なくとも１つの存在
下で接触させて触媒前駆体溶液を形成し、前記触媒前駆体溶液を固体粒子に形成し、続い
て、その固体粒子をハロゲン化することによって生成される、少なくとも１つの触媒前駆
体；および（Ｂ）少なくとも１つの共触媒の存在下で少なくとも１つのオレフィンモノマ
ーを重合した反応産物を提供し、ここで、その反応産物は、ポリマー粒子を含む粒状ポリ
マーを含み、さらに、その粒状ポリマー粒子の少なくとも９０重量％は、その粒状ポリマ
ーの平均Ｉ２１の２標準偏差以内であるＩ２１を有し、その粒状ポリマーのＩ２１の標準
偏差と平均値との比は、０．２未満であり、その粒状ポリマーの直線当てはめの標準誤差
と平均値との比は、０．１未満である。
【０００９】
別の実施形態において、本発明は、（Ａ）４族の金属化合物を、ＴｉＣｌ３（Ａｌ活性
化型または水素還元型）およびＴｉ（ＯＲ）４（Ｒは、エチル、イソプロピルまたはｎ−
ブチルである）の群から選択される１またはそれ以上のチタン化合物と、少なくとも１つ
のＣ２−Ｃ４アルコールを含むアルコール溶液ならびにＭｇＣｌ２およびそのアルコール
溶液の存在下でＭｇＣｌ２を形成するマグネシウム化合物のうちの少なくとも１つの存在
下で接触させて触媒前駆体溶液を形成し、前記触媒前駆体溶液を固体粒子に形成し、続い
て、その固体粒子をハロゲン化することによって生成される、少なくとも１つの触媒前駆
体；および（Ｂ）少なくとも１つの共触媒の存在下の気相中で少なくとも１つのモノマー
を重合した反応産物を提供し、ここで、その反応産物は、ポリマー粒子を含む粒状ポリマ
ーを含み、さらに、その粒状ポリマー粒子の少なくとも９０重量％は、その粒状ポリマー
の平均密度の２標準偏差以内である密度を有し、その粒状ポリマーの平均密度の標準偏差
とその粒状ポリマーの平均密度との比は、０．００２未満であり、その密度の直線当ては
めの標準誤差と平均値との比は、０．００１未満である。
【００１０】
他の実施形態において、本発明は、粒状ポリマー粒子の少なくとも９５重量％が、その
粒状ポリマーの平均Ｉ２１の２標準偏差以内であるＩ２１を有し、その粒状ポリマーのＩ
２１の標準偏差と平均値との比が、０．２未満であり、その粒状ポリマーの直線当てはめ
の標準誤差と平均値との比が、０．１未満であることを除いては前述の実施形態のいずれ
かに係る粒状バージンポリマーおよび反応産物を提供する。
【００１１】
他の実施形態において、本発明は、粒状ポリマー粒子の少なくとも９３重量％が、その
粒状ポリマーの平均Ｉ２１の２標準偏差以内であるＩ２１を有し、その粒状ポリマーのＩ
２１の標準偏差と平均値との比が、０．２未満であり、その粒状ポリマーの直線当てはめ
の標準誤差と平均値との比が、０．１未満であることを除いては前述の実施形態のいずれ
かに係る粒状バージンポリマーおよび反応産物を提供する。
【００１２】
他の実施形態において、本発明は、粒状ポリマー粒子の少なくとも９５重量％が、その
粒状ポリマーの平均密度の２標準偏差以内である密度を有し、その粒状ポリマーの平均密
度の標準偏差とその粒状ポリマーの平均密度との比が、０．００２未満であり、その密度
の直線当てはめの標準誤差と平均値との比が、０．００１未満であることを除いては前述
の実施形態のいずれかに係る粒状バージンポリマーおよび反応産物を提供する。
【００１３】
他の実施形態において、本発明は、粒状ポリマー粒子の少なくとも９３重量％が、その
粒状ポリマーの平均Ｉ２１の２標準偏差以内であるＩ２１を有し、その粒状ポリマーのＩ
２１の標準偏差と平均値との比が、０．２未満であり、その粒状ポリマーの直線当てはめ
の標準誤差と平均値との比が、０．１未満であることを除いては前述の実施形態のいずれ
かに係る粒状バージンポリマーおよび反応産物を提供する。
【００１４】
他の実施形態において、本発明は、粒状ポリマーが、２段階連結リアクターシステムに
おいて生成されることを除いては前述の実施形態のいずれかに係る粒状バージンポリマー
および反応産物を提供する。
【００１５】
他の実施形態において、本発明は、粒状ポリマーが、１段階リアクターシステムにおい
て生成されることを除いては前述の実施形態のいずれかに係る粒状バージンポリマーおよ
び反応産物を提供する。
【００１６】
他の実施形態において、本発明は、粒状ポリマーが、流動層リアクターシステムにおい
て生成されることを除いては前述の実施形態のいずれかに係る粒状バージンポリマーおよ
び反応産物を提供する。
【００１７】
他の実施形態において、本発明は、粒状ポリマーが、スラリーリアクターシステムにお
いて生成されることを除いては前述の実施形態のいずれかに係る粒状バージンポリマーお
よび反応産物を提供する。
【００１８】
他の実施形態において、本発明は、ポリマー粒子から本質的になる粒状バージンポリマ
ーを提供し、ここで、その粒状ポリマー粒子の少なくとも９０重量％は、その粒状ポリマ
ーの平均Ｉ２１の２標準偏差以内であるＩ２１を有し、その粒状ポリマーのＩ２１の標準
偏差と平均値との比は、０．２未満であり、その粒状ポリマーの直線当てはめの標準誤差
と平均値との比は、０．１未満であり、さらに、その粒状バージンポリマーは、７０以下
のＩ２１を有する。
【００１９】
別の実施形態において、本発明は、ポリマー粒子から本質的になる粒状バージンポリマ
ーを提供し、ここで、その粒状ポリマー粒子の少なくとも９０重量％は、その粒状ポリマ
ーの平均密度の２標準偏差以内である密度を有し、その粒状ポリマーの平均密度の標準偏
差とその粒状ポリマーの平均密度との比は、０．００２未満であり、その密度の直線当て
はめの標準誤差と平均値との比は、０．００１未満であり、さらに、その粒状バージンポ
リマーは、７０以下のＩ２１を有する。
【発明を実施するための形態】
【００２０】
本明細書中で使用される用語「触媒」および「触媒組成物」は、一般に１またはそれ以
上の共触媒または活性化化合物とともに、付加重合可能なモノマーの重合を触媒する際に
有用な遷移金属化合物またはそれらの混合物のことを指す。好ましい触媒は、非メタロセ
ン遷移金属化合物およびマグネシウム化合物（例えば、マグネシウムクロライド化合物）
の混合物または錯体、あるいは、チーグラー・ナッタ触媒またはチーグラー・ナッタ型触
媒と呼ばれるものである。
【００２１】
本明細書中で使用される用語「プロ触媒（procatalyst）」は、重合リアクターに注入
または供給される準備が整っており、かつ追加成分である共触媒（例えば、アルミニウム
アルキル共触媒）によってその重合リアクター内で活性重合触媒に活性化される、触媒組
成物を意味する。
【００２２】
本明細書中で使用される用語「前駆体」および「触媒前駆体」は、それをプロ触媒に変
換するさらなる反応工程に供される、その遷移金属を含む触媒組成物の一部を意味する。
【００２３】
用語「粒状バージンポリマー」は、さらなる加工（例えば、粉砕、ペレット化、押出な
ど）が行われていない、重合リアクターを出た粒状ポリオレフィンポリマーを意味する。
【００２４】
用語「粒状ポリマー」は、流動層またはスラリー重合リアクターにおいて生成され、粒
状または粒子の形態でそのリアクターを出たポリマーを意味する。
【００２５】
用語「平均値」は、単純平均を意味する。
【００２６】
本発明は、粒状バージンポリマー、反応産物、それから製造される物品、およびそのよ
うな物品を製造するための方法である。
【００２７】
本発明の第１の態様に係るポリマーは、ポリマー粒子を含む粒状バージンポリマーであ
り、ここで、その粒状ポリマー粒子の少なくとも９０重量％は、その粒状ポリマーの平均
Ｉ２１の２標準偏差以内であるＩ２１を有し、その粒状ポリマーのＩ２１の標準偏差と平
均値との比は、０．２未満であり、その粒状ポリマーの直線当てはめの標準誤差と平均値
との比は、０．１未満であり、さらに、その粒状バージンポリマーは、３０以下のＩ２１
を有する。９０重量％超の個別の値および部分範囲のすべてが、本明細書中に含まれ、本
明細書中に開示される；例えば、与えられた特徴を有する粒状ポリマー粒子の重量パーセ
ントは、粒状バージンポリマーの総重量に基づいて、９０、９１、９２、９３または９４
重量パーセントの下限から、９１、９２、９３、９４、９５、９６、９７、９８、９９ま
たは１００重量パーセントの上限までであり得る。例えば、与えられた特徴を有する粒状
ポリマー粒子の重量パーセントは、粒状バージンポリマーの総重量に基づいて、９０〜９
５重量パーセント、または他のものでは、９１〜９８重量パーセント、または他のもので
は、９５〜９９重量パーセント、または他のものでは、９３〜９９重量パーセント、また
は他のものでは、９４〜９７重量パーセントの範囲内であり得る。
【００２８】
さらに、上記粒状ポリマー粒子の少なくとも９０重量％は、その粒状ポリマーのＩ２１
の標準偏差とＩ２１の平均値との比が０．２未満であるＩ２１を有する。０．２未満の個
別の値のすべてが、本明細書中に含まれ、本明細書中に開示される；例えば、粒状ポリマ
ーのＩ２１の標準偏差とＩ２１の平均値との比は、０．０２、０．０４、０．０６、０．
０８、０．１、０．１３、０．１５、０．１７、０．１９または０．２の上限であり得る
。
【００２９】
さらに、上記粒状ポリマー粒子の少なくとも９０重量％は、あるＩ２１を有し、その粒
状ポリマーの直線当てはめの標準誤差と平均値との比は、０．１未満である。０．１未満
の個別の値のすべてが、本明細書中に含まれ、本明細書中に開示される；例えば、粒状ポ
リマーの直線当てはめの標準誤差と平均値との比は、０．０２、０．０４、０．０６、０
．０８または０．１の上限であり得る。
【００３０】
さらに、上記粒状ポリマー粒子の少なくとも９０重量％は、７０以下のＩ２１を有する
。７０以下の個別の値のすべてが、本明細書中に含まれ、本明細書中に開示される；例え
ば、Ｉ２１は、７０以下、または他のものでは、５０以下、または他のものでは、４０以
下、または他のものでは、３０以下、または他のものでは、２０以下、または他のもので
は、１０以下、または他のものでは、８以下、または他のものでは、４以下であり得る。
【００３１】
１つの実施形態において、粒状バージンポリマーは、ポリエチレンである。
【００３２】
さらなる実施形態において、粒状バージンポリマーは、気相またはスラリー重合プロセ
スにおいて生成されたポリエチレンである。
【００３３】
本発明の第２の態様に係るポリマーは、ポリマー粒子を含む粒状バージンポリマーであ
り、ここで、その粒状ポリマー粒子の少なくとも９０重量％は、粒状ポリマーの平均密度
の２標準偏差以内である密度、粒状ポリマーの平均密度の標準偏差と粒状ポリマーの平均
密度との比は、０．００２未満であり、その密度の直線当てはめの標準誤差と平均値との
比は、０．００１未満であり、さらに、粒状バージンポリマーは、７０以下のＩ２１を有
する。９０重量％超の個別の値および部分範囲のすべてが、本明細書中に含まれ、本明細
書中に開示される；例えば、与えられた特徴を有する粒状ポリマー粒子の重量パーセント
は、粒状バージンポリマーの総重量に基づいて、９０、９１、９２、９３または９４重量
パーセントの下限から９１、９２、９３、９４、９５、９６、９７、９８、９９または１
００重量パーセントの上限までであり得る。例えば、与えられた特徴を有する粒状ポリマ
ー粒子の重量パーセントは、粒状バージンポリマーの総重量に基づいて、９０〜９５重量
パーセント、または他のものでは、９１〜９８重量パーセント、または他のものでは、９
５〜９９重量パーセント、または他のものでは、９３〜９９重量パーセント、または他の
ものでは、９４〜９７重量パーセントの範囲内であり得る。
【００３４】
さらに、上記粒状ポリマー粒子の少なくとも９０重量％は、粒状ポリマーの平均密度の
標準偏差と粒状ポリマーの平均密度との比が０．００２未満である密度を有する。０．０
０２未満の個別の値のすべてが、本明細書中に含まれ、本明細書中に開示される；例えば
、粒状ポリマーの平均密度の標準偏差と粒状ポリマーの平均密度との比は、０．０００２
、０．０００４、０．０００６、０．０００８、０．００１、０．００１３、０．００１
５、０．００１７、０．００１９または０．００２の上限であり得る。
【００３５】
さらに、上記粒状ポリマー粒子の少なくとも９０重量％は、ある密度を有し、その密度
の直線当てはめの標準誤差と平均値との比は、０．００１未満である。０．００１未満の
個別の値のすべてが、本明細書中に含まれ、本明細書中に開示される；例えば、その密度
の直線当てはめの標準誤差と平均値との比は、０．０００２、０．０００４、０．０００
６、０．０００８または０．００１の上限であり得る。
【００３６】
さらに、上記粒状ポリマー粒子の少なくとも９０重量％は、７０以下のＩ２１を有する
。７０以下の個別の値のすべてが、本明細書中に含まれ、本明細書中に開示される；例え
ば、Ｉ２１は、７０以下、または他のものでは、６０以下、または他のものでは、５０以
下、または他のものでは、４０以下、または他のものでは、３０以下、または他のもので
は、１０以下、または他のものでは、８以下、または他のものでは、４以下であり得る。
【００３７】
本発明の第３の態様に係るポリマーは、（Ａ）４族の金属化合物を、ＴｉＣｌ３（Ａｌ
活性化型または水素還元型）およびＴｉ（ＯＲ）４（Ｒは、エチル、イソプロピルまたは
ｎ−ブチルである）の群から選択される１またはそれ以上のチタン化合物と、少なくとも
１つのＣ２−Ｃ４アルコールを含むアルコール溶液ならびにＭｇＣｌ２およびそのアルコ
ール溶液の存在下でＭｇＣｌ２を形成するマグネシウム化合物のうちの少なくとも１つの
存在下で接触させて触媒前駆体溶液を形成し、前記触媒前駆体溶液を固体粒子に形成し、
続いて、その固体粒子をハロゲン化することによって生成される、少なくとも１つの触媒
前駆体；および（Ｂ）少なくとも１つの共触媒の存在下で少なくとも１つのオレフィンモ
ノマーを重合した反応産物であり；ここで、その反応産物は、ポリマー粒子を含む粒状ポ
リマーを含み、さらに、その粒状ポリマー粒子の少なくとも９０重量％は、その粒状ポリ
マーの平均Ｉ２１の２標準偏差以内であるＩ２１を有し、その粒状ポリマーのＩ２１の標
準偏差と平均値との比は、０．２未満であり、その粒状ポリマーの直線当てはめの標準誤
差と平均値との比は、０．１未満である。その粒状ポリマー粒子の９０重量％超の個別の
値および部分範囲のすべてが、本明細書中に含まれ、本明細書中に開示される；例えば、
与えられた特徴を有する粒状ポリマー粒子の重量パーセントは、粒状ポリマーの総重量に
基づいて、９０、９１、９２、９３または９４重量パーセントの下限から９１、９２、９
３、９４、９５、９６、９７、９８、９９または１００重量パーセントの上限までであり
得る。例えば、与えられた特徴を有する粒状ポリマー粒子の重量パーセントは、粒状ポリ
マーの総重量に基づいて、９０〜９５重量パーセント、または他のものでは、９１〜９８
重量パーセント、または他のものでは、９５〜９９重量パーセント、または他のものでは
、９３〜９９重量パーセント、または他のものでは、９４〜９７重量パーセントの範囲内
であり得る。
【００３８】
本発明の第４の態様に係るポリマーは、（Ａ）４族の金属化合物を、ＴｉＣｌ３（Ａｌ
活性化型または水素還元型）およびＴｉ（ＯＲ）４（Ｒは、エチル、イソプロピルまたは
ｎ−ブチルである）の群から選択される１またはそれ以上のチタン化合物と、少なくとも
１つのＣ２−Ｃ４アルコールを含むアルコール溶液ならびにＭｇＣｌ２およびそのアルコ
ール溶液の存在下でＭｇＣｌ２を形成するマグネシウム化合物のうちの少なくとも１つの
存在下で接触させて触媒前駆体溶液を形成し、前記触媒前駆体溶液を固体粒子に形成し、
続いて、その固体粒子をハロゲン化することによって生成される、少なくとも１つの触媒
前駆体；および（Ｂ）少なくとも１つの共触媒の存在下の気相中で少なくとも１つのモノ
マーを重合した反応産物であり；ここで、その反応産物は、ポリマー粒子を含む粒状ポリ
マーを含み、さらに、その粒状ポリマー粒子の少なくとも９０重量％は、その粒状ポリマ
ーの平均密度の２標準偏差以内である密度を有し、その粒状ポリマーの平均密度の標準偏
差とその粒状ポリマーの平均密度との比は、０．００２未満であり、その密度の直線当て
はめの標準誤差と平均値との比は、０．００１未満である。その粒状ポリマー粒子の９０
重量％超の個別の値および部分範囲のすべてが、本明細書中に含まれ、本明細書中に開示
される；例えば、与えられた特徴を有する粒状ポリマー粒子の重量パーセントは、粒状ポ
リマーの総重量に基づいて、９０、９１、９２、９３または９４重量パーセントの下限か
ら９１、９２、９３、９４、９５、９６、９７、９８、９９または１００重量パーセント
の上限までであり得る。例えば、与えられた特徴を有する粒状ポリマー粒子の重量パーセ
ントは、粒状ポリマーの総重量に基づいて、９０〜９５重量パーセント、または他のもの
では、９１〜９８重量パーセント、または他のものでは、９５〜９９重量パーセント、ま
たは他のものでは、９３〜９９重量パーセント、または他のものでは、９４〜９７重量パ
ーセントの範囲内であり得る。
【００３９】
１つの実施形態において、本発明の粒状バージンポリマーは、本明細書中に記載される
実施形態の２またはそれ以上の組み合わせである。
【００４０】
１つの実施形態において、反応産物は、本明細書中に記載される実施形態の２（tow）
またはそれ以上の組み合わせである。
【００４１】
本発明において有用な触媒前駆体には、内部電子供与体を有しないものが含まれる。そ
の触媒前駆体は、実質的に回転楕円体の形状の粒子のマグネシウムハライド含有前駆体を
含むことがあり、その粒子は、１０〜７０ミクロン、１５〜５０ミクロンまたは２０〜３
５ミクロンの平均サイズ（Ｄ５０）を有し、名目上中性の酸性度の供給原料の噴霧乾燥に
よって生成される。その触媒前駆体は：ａ）ｉ）マグネシウムハライド化合物、またはハ
ロゲン化によってマグネシウムハライドに変換可能なマグネシウム化合物、ｉｉ）アルコ
ール性の溶媒または希釈剤、ｉｉｉ）少なくとも２種の遷移金属化合物（その遷移金属は
、３〜１０族および元素周期表の金属から選択され、その金属の一方は、チタンであり、
他方の金属は、ジルコニウムもしくはハフニウムまたはその両方である）、ｉｖ）必要に
応じて充填剤を含む液体組成物を提供すること（ここで、液体組成物の酸性度は、上記チ
タン化合物またはマグネシウムクロライドに変換可能なマグネシウム化合物の組成を調整
することによって本質的に中性に調整される）；ｂ）その組成物を閉サイクル噴霧乾燥機
において噴霧乾燥して、噴霧乾燥された粒子を形成すること；およびｃ）前駆体粉末であ
る得られた固体粒子を回収することによって生成され得る。上記アルコール溶液の存在下
でＭｇＣｌ２に変換する代表的なマグネシウム化合物としては、マグネシウムアルコキシ
ドおよびマグネシウムアルキルカーボネートが挙げられる。
【００４２】
噴霧乾燥されたプロ触媒粒子は、共触媒と混和されて、活性な触媒組成物を形成し得る
。その活性化は、重合されるモノマーとの接触の前または接触と同時または接触の後に、
行われ得る。本発明のいくつかの実施形態において、プロ触媒は、米国特許第６，１８７
，８６６号および同第６，６１７，４０５号（これらの開示は本明細書中で参考として援
用される）に開示されているように不活性な液体炭化水素中でプロ触媒を共触媒の一部と
接触させることによって、重合リアクターの外で部分的または完全に活性化される。プロ
触媒組成物を共触媒と接触させた後、炭化水素溶媒を乾燥によって除去してもよいし、好
ましくは、その触媒組成物を重合リアクターに直接供給してもよく、ここで、その活性化
は、さらなる量の同じまたは異なる共触媒を用いて完了される。
【００４３】
本発明の粒状バージンポリマーを調製する際に有用なさらなる前駆体、プロ触媒および
触媒は、２０１０年４月１３日に出願された同時係属出願の米国出願番号１２／７５９，
５１５（この開示は、本明細書中で参考として援用される）に記載されている。
【００４４】
本発明の粒状バージンポリマーは、ブロー成形品からストレッチテープに及ぶ種々の用
途において有用である。本発明の粒状バージンポリマーは、直接的な用途（例えば、回転
成形、ブロー成形またはシート形成）において有用であり、特に、均一にペレット化する
のが非常に困難である場合がある非常に高分子量のポリマー、すなわち、０．１〜３の範
囲の高荷重メルトインデックス（Ｉ２１）を有するポリマーの生成に適用できる。
【００４５】
本発明の粒状バージンポリマーは、既存の流動層またはスラリー反応系において生成さ
れ得、単一または複数のリアクターシステムを用いて生成され得る。本発明の粒状バージ
ンポリマーは、例えば、国際公開第２００８ＵＳ８７５８１号および同第２００８ＵＳ８
７３７８号（これらの開示は、本明細書中で参考として援用される）に開示されているリ
アクターシステムにおいて生成され得る。
【００４６】
本発明の粒状バージンポリマーの特性のばらつきは、測定方法の精度によって規定され
る限度内で制御される。例えば、樹脂密度は、ＡＳＴＭ  Ｄ７９２に従って正確に測定さ
れ得る。表１は、テスト高密度ポリエチレンにおいてＡＳＴＭ  Ｄ７９２に従って測定さ
れた樹脂密度の測定値の標準偏差（ＳＤ）およびｒ値を提供している。
【表１】
2018083955.tif 000002
【００４７】
ＡＳＴＭ  Ｄ７９２は、反復性または反復性の指標ｒをｒ＝２．８・（ＳＤ）と定義す
る。ある材料に対する測定値は、その材料に対する１つの実験室内で得られた２つの試験
結果がｒ値またはそれ以下だけ異なる場合、反復性を有する。そのｒ値は、同じ実験室に
おいて同じ日に同じ機器を使用して同じ操作者によって得られた、同じ材料に対する２つ
の試験結果の間の重大な差異である。したがって、本発明の粒状バージンポリマーの全粒
径画分は、互いに±０．００２２ｇ／ｃｃ以内の密度を有するべきである。そのような場
合、その粒状バージンポリマーは、全ポリマー粒子画分にわたって等しい密度と言うこと
ができる。
【００４８】
同様に、Ｉ２１、Ｉ５およびＩ２についても、任意の連続プロセスにおいて生じ得る実
際の正常なばらつきとは無関係な試験自体の結果である公知のレベルのばらつきが存在す
る。また、最適な粒状樹脂の性能を提供するために、その粒状樹脂の＞９０重量％、好ま
しくは＞９５重量％が、この公知のレベルの測定値のばらつきの範囲内であるメルトフロ
ー特性を有することが望ましい。
【００４９】
特に、非常に高分子量のポリマーの場合、Ｉ２１値は、通常、ＡＳＴＭ標準１２３８Ｄ
，Ｐｒｏｃｅｄｕｒｅ  Ａ（カットオフ）を用いて測定される。反復性の指標は、Ｉ２に
対してのみ与えられていて、Ｉ２１に対して与えられていないが、しかしながら、当業者
は、Ｉ２１に対する反復性がＩ２に対する反復性と類似であり得ると予測するだろう。下
記の表２は、ＡＳＴＭ  １２３８Ｄ，Ｐｒｏｃｅｄｕｒｅ  Ａに明記されているようなＩ
２に対する反復性ｒ（すなわち、精度）指標を提供している（ここで、標準偏差＝ＳＤで
ある）。
【表２】
2018083955.tif 000003
【００５０】
規定温度において規定サイズのダイを貫流する実際に測定された量（グラム／１０分（
ｇ／１０分））が、そのポリマーの実際の分子量の十分な代表値ではなく、Ｉ２１、Ｉ５
またはＩ２の自然対数（本明細書中では「ｌｎ」）が、そのポリマーの実際の分子量のよ
り優良な予測子であるので、それらが使用される。一般に、ｌｎ（Ｉ２１）の変化は、数
平均分子量の変化の代表値であるのに対し、ｌｎ（Ｉ２）の変化は、重量平均分子量の変
化の代表値である。
【実施例】
【００５１】
以下の実施例は、本発明を例証するが、本発明の範囲を限定すると意図されていない。
【００５２】
本発明実施例：前駆体およびプロ触媒の調製
下記の本発明実施例１〜４の各重合プロセスにおいて使用した触媒前駆体溶液を、以下
のとおり調製した：
【００５３】
不活性な反応条件下において、表３に示される成分を溶液調製容器に投入した。
【表３】
2018083955.tif 000004
【００５４】
エタノールを最初に投入し、続いて、ＭｇＣｌ２、ＨｆＣｌ４およびＴｉＣｌ３（ＡＡ
）を投入した。列挙された量は、目標値であり、いくらかのわずかなロスが生じたが、表
１に与えられた量はすべて、実際に添加された量の５重量％以内である。使用したエタノ
ールは、約０．５重量％のトルエンおよび＜１００ｐｐｍの水を含むＢｒｕｅｇｇｅｍａ
ｎｎＣｈｅｍｉｃａｌ  Ｕ．Ｓ．，Ｉｎｃ．（Ｎｅｗｔｏｗｎ  Ｓｑｕａｒｅ，ＰＡ）製
の特別に変性されたエタノールだった。マグネシウムクロライドは、ＳＲＣ，Ｉｎｃ．（
Ｃｌｅｖｅｌａｎｄ，ＯＨ）から入手し、ハフニウムテトラクロライド（最大１ｗｔ％ジ
ルコニウムを含む）は、ＡＴＩ  Ｗａｈ−Ｃｈａｎｇ（Ａｌｂａｎｙ，Ｏｒｅｇｏｎ）か
ら入手し、アルミニウム活性化型チタントリクロライドは、Ｗ．Ｒ．Ｇｒａｃｅ  ＆  Ｃ
ｏから入手した。ＣＡＢ−Ｏ−ＳＩＬＴＭＴＳ−６１０（充填剤）は、Ｃａｂｏｔ  Ｃｏ
ｒｐｏｒａｔｉｏｎから入手した。
【００５５】
上記混合物を、窒素ブランケット下、３５〜５０℃で約８時間撹拌した後、噴霧乾燥を
開始した。その噴霧乾燥プロセスによって、触媒前駆体粉末が生成された。２．５メート
ルのＧｅａ  Ｎｉｒｏ  Ｒｏｔａｒｙ  Ａｔｏｍｉｚｅｒ  Ｔｙｐｅ  ＦＳ−１５アトマ
イザーホイール（Ｇｅａ  Ｎｉｒｏ，Ｓｏｂｏｒｇ，Ｄｅｎｍａｒｋから入手可能）を使
用した。約３０ミクロンの触媒前駆体の平均粒径が得られるようにアトマイザーの速度を
調整した。１０５〜１１０℃の出口温度が達成されるように入口温度を調整し、供給原料
を１００〜１５０ｋｇ／時の速度で噴霧乾燥した。
【００５６】
分散剤としてヘプタンを用い、Ｍａｌｖｅｒｎ  Ｍａｓｔｅｒｓｉｚｅｒ２０００粒径
アナライザーを使用して、触媒前駆体粉末の粒径分布を測定した。汎用（球状）粒子モデ
ルを使用して、粒径を計算した。サンプリングプロセスにおいて形成された可能性がある
任意の集塊物を壊すために、超音波処理を利用した（５０％粉末、３０〜６０秒）。表４
は、触媒前駆体粉末の粒径分布を容量パーセントで列挙している。
【表４】
2018083955.tif 000005
【００５７】
次いで、触媒前駆体粉末をイソペンタンに分散させて、触媒前駆体粉末液を形成させる
。次いで、その触媒前駆体粉末液にハロゲン化剤であるエチルアルミニウムセスキクロラ
イド（ＥＡＳＣ）を２．０の「Ｃｌ対エトキシド」モル比で添加して、プロ触媒スラリー
を形成させる。本明細書中で使用されるエトキシドは、噴霧乾燥された触媒前駆体中に残
留する遊離エタノール、ならびに例えばＨｆ、Ｔｉおよび／またはＺｒ成分上に存在する
エトキシド配位子を意味する。エトキシドの含有量は、酸性化された水（すなわち、約１
のｐＨが得られるようにＨＣｌが添加されたもの）と触媒前駆体を接触させた後に、エタ
ノールとして測定される。次いで、その液相のサンプルをガスクロマトグラフに注入し、
エタノールの含有量を測定した。ハロゲン化前の前駆体は、約２５ｗｔ％（いくつかの測
定において２４〜２７ｗｔ％の範囲である）の平均エトキシド含有量を有した。
【００５８】
次いで、前駆体スラリーを５０℃で１時間混合し、次いで、固体を沈殿させた。上清の
液体をデカントし、さらなる体積のイソペンタンを添加し、この洗浄工程をさらに２回繰
り返した。
【００５９】
次いで、洗浄プロセス後に残留していた固体にＨＹＤＲＯＢＲＩＴＥ  ３８０鉱油（Ｓ
ｏｎｎｅｂｏｒｎ，ＬＬＣ，Ｍａｈｗａｈ，ＮＪから入手可能）を添加して、プロ触媒の
スラリーを生成させた。そのプロ触媒スラリーに対しておよそ１時間減圧を行って、洗浄
プロセス後に残留していた任意のイソペンタンを蒸発させた。
【００６０】
下記の本発明実施例５の重合プロセスにおいて使用するための触媒前駆体を、以下の例
外を除いては本発明実施例１〜４において使用するための前駆体の調製のために上に記載
した様式と同じ様式で調製した：
供給原料：チタントリクロライドの代わりに、チタンテトライソプロピレートをマグネ
シウムおよびハフニウムに対して同じモル比で使用した。
【００６１】
噴霧乾燥：噴霧乾燥機は、羽根付きアトマイザーホイールを使用するＧｅａ  Ｎｉｒｏ
ＭＯＢＩＬＥ  ＭＩＮＯＲ噴霧乾燥機（Ｇｅａ  Ｎｉｒｏ，Ｓｏｂｏｒｇ，Ｄｅｎｍａ
ｒｋから入手可能）だった。約２５ミクロンのＤ５０を有する粒子が得られるようにアト
マイザーの速度を調整し、その速度は、およそ３４，０００ＲＰＭだった。
【００６２】
供給速度：１０５〜１１０℃の出口温度が維持されるように供給速度を調整した。平均
供給速度は、約１００グラム／時だった。
【００６３】
粒径分布：より狭い粒径分布が得られた。希釈剤としてヘプタンを用い、Ｈｏｒｉｂａ
Ｌｔｄから入手可能なＬＡ−９５０粒径アナライザー（ＩＳＯ１３３２０とＵＳＰ４２
９の両方の計算を含むソフトウェアを利用する）を使用して、粒径を測定した。
【００６４】
表５は、本発明実施例５の触媒前駆体粉末に対する粒径分布を容量パーセントで提供し
ている。
【表５】
2018083955.tif 000006
【００６５】
上記触媒前駆体のエトキシド含有量は、約２５ｗｔ％だった。本発明実施例１〜４のた
めに使用されたプロ触媒を調製するために使用した手順と同じ手順を用いて、本発明実施
例５に対する触媒前駆体をプロ触媒に変換した。
【００６６】
重合プロセスおよびポリマー−本発明実施例１〜５
本発明実施例１では、国際公開第２００８ＵＳ８７５８１号および同第２００８ＵＳ８
７３７８号（これらの開示は、本明細書中で参考として援用される）に記載されているよ
うなデュアルリアクターシステムの第１リアクターにおいて重合反応を行った。つまり、
第１リアクターの生成物は、第２リアクターにおける重合にさらに供されなかった。下記
の表６は、本発明実施例１におけるリアクターの条件および生成されたポリマーの特性を
提供している。
【表６】
2018083955.tif 000007
【００６７】
標準的なジオメトリックシーブセット（１０／１８／３５／６０／１２０／２００に続
いてパン）（そのシーブセットはそれぞれ２０００／１０００／５００／２５０／１２５
／７０ミクロンの開口部を備える）を使用して、バルクポリマーの代表的なサンプルを分
画した。それらの画分中の残留アルミニウム含有量を、適切な標準物質を使用する蛍光Ｘ
線（ＸＲＦ）によって測定した。その残留アルミニウム含有量は、本発明実施例１の２つ
の別個のサンプルについての解析を提供している下記の表７に詳述されるように、全ポリ
マー粒径にわたって本質的に一定だった。
【表７】
2018083955.tif 000008
【００６８】
本発明実施例２では、連結リアクターにおいて重合を行って、非常に広範な分子量分布
のポリマーを生成した。下記の表８は、本発明実施例２におけるリアクターの条件および
生成されたポリマーの特性を提供している。第１リアクターの生成物を、本発明実施例１
に関して上に記載したように分画し、結果を表９に示す。
【表８】
2018083955.tif 000009
【表９】
2018083955.tif 000010
【００６９】
上記密度およびＩ２１値はすべて、上記方法の反復性の限度または平均値の標準偏差の
範囲内だった。
【００７０】
本発明実施例３では、国際公開第２００８ＵＳ８７５８１号および同第２００８ＵＳ８
７３７８号に記載されているようなデュアルリアクターシステムにおいて重合を行った。
下記の表１０は、本発明実施例３における第１と第２の両方のリアクターについてのリア
クターの条件を提供している。表１１は、第１リアクターにおいて生成されたポリマーの
特性を列挙している。表１２は、第２リアクターにおいて生成されたポリマーの特性を列
挙している。第２リアクターのポリマー生成物を、本発明実施例１に関して上に記載した
ように分画し、結果を表１３に示す。
【表１０】
2018083955.tif 000011
【表１１】
2018083955.tif 000012
【表１２】
2018083955.tif 000013
【表１３】
2018083955.tif 000014
【００７１】
本発明実施例３のポリマーのサンプルを、ＫＯＢＥＴＭＬＣＭ−１００ツインスクリュ
ー押出機においてペレットに変換し、次いで、当分野で広く公知であるようにインフレー
ションフィルムに変換した。より具体的には、そのインフレーションフィルムは、例えば
、１８０〜２２０℃の範囲内の温度でポリマー樹脂を押し出し、続いて、適切な形態の空
気を用いて、押し出されたシートにおいて冷却および規定サイズへのインフレーションを
同時に行うことによって形成される。そのフィルムの外観の評価は優良だったことから、
実質的にゲルが存在しないことが示唆された。
【００７２】
本発明実施例４では、単独リアクターの条件が、表１４に示される値だったことを除い
ては本発明実施例１のために記載されたように重合を行った。ポリマー生成物を、本発明
実施例１に関して上に記載したように分画し、結果を表１５に示す。
【表１４】
2018083955.tif 000015
【表１５】
2018083955.tif 000016
【００７３】
表１５で明らかなように、樹脂粒子の９５％超が、同じ物理的特性を有する。
【００７４】
比較例１−触媒前駆体およびプロ触媒の調製、重合およびポリマー
比較例プロ触媒１を、明示的に記載される場合を除いては米国特許第６，１８７，８６
６号の実施例に従って調製した。米国特許第６，１８７，８６６号の開示は、本明細書中
で参考として援用される。約５０ｐｐｍ未満の水にまで乾燥させた無水テトラヒドロフラ
ン（ＴＨＦ）を主として含む供給原料をおよそ５０℃に加熱した。次いで、粒状マグネシ
ウム金属（１００〜約４０００ミクロンの粒径）をそのＴＨＦに添加した後、チタンテト
ラクロライドを添加した。次いで、その混合物をおよそ７０℃に加熱した。いかなる特定
の理論にも拘束されるものではないが、現在、Ｍｇ金属は、チタンテトラクロライドをよ
り低原子価状態に、主として＋３原子価状態に化学的に還元すると考えられている。０．
５よりもわずかに高いＭｇ／Ｔｉモル比を用いることにより、Ｔｉ＋４からより低原子価
状態への本質的に完全な還元を保証した。次いで、混合物中でマグネシウムとチタンとの
総モル比が５．５：１〜６：１となるようにマグネシウムジクロライドを添加した。次い
で、この混合物を加熱し、さらにおよそ４〜６時間混合した後、濾過して、任意の未反応
のマグネシウム金属およびマグネシウムジクロライド中に存在するＴＨＦ不溶性不純物を
除去した。最後に、ヒュームドシリカであるＣＡＢ−Ｏ−ＳＩＬＴＭＴＳ−６１０を添加
し、そのヒュームドシリカが分散して噴霧乾燥供給原料が得られるまで、混合を続けた。
ＴＨＦの１００リットル当たり、４．８〜５モルのマグネシウム金属、９．７〜１０．１
モルのチタンテトラクロライドおよび４９〜５５モルのマグネシウムジクロライドを使用
して、上記溶液を調製した。およそ６．２〜７キログラムのヒュームドシリカを添加して
、上記噴霧乾燥供給原料を生成した。乾燥ガスとして窒素を使用し、ＦＳ−１５ロータリ
ーアトマイザーを備えたＮｉｒｏ  Ａｔｏｍｉｚｅｒ  ８フット（foot）直径閉サイクル
噴霧乾燥機を用いて、上記噴霧乾燥供給原料を噴霧乾燥した。１８ミクロンのＤ５０を有
する触媒粒子が得られるように、そのロータリーアトマイザーを調整した。噴霧乾燥され
た触媒前駆体は、およそ２．５重量パーセントのＴｉ、６．３重量パーセントのＭｇおよ
び２５〜２９重量パーセントのＴＨＦを含んだ。噴霧乾燥された触媒前駆体粒子は、ドデ
カン溶媒を使用し、Ｌｅｅｄｓ  ａｎｄ  Ｎｏｒｔｈｒｕｐ  ＭＩＣＲＯＴＲＡＣＴＭ粒
径アナライザーを用いて測定したとき、２５ミクロンのＤ５０および２未満のスパン［（
Ｄ９０−Ｄ１０）÷Ｄ５０］を有した。その触媒前駆体粒子を窒素雰囲気下で鉱油と混合
して、およそ２８重量パーセントの固体触媒前駆体を含むスラリーを形成した。次いで、
その触媒前駆体スラリーを重合リアクターに供給した。トリエチアルミニウム（Triethya
luminum）を共触媒として使用した。
【００７５】
比較例１では、リアクターに導入する前に触媒前駆体を予めアルミニウムアルキルと接
触させなかったことを除いては、米国特許第７，７１４，０７２号の実施例１に係るデュ
アルリアクターシステムにおいて重合を行った。米国特許第７，７１４，０７２号の開示
は、本明細書中で参考として援用される。得られた粒状樹脂を、本発明実施例１に関して
記載されたシーブセットを用いて篩い、重要な樹脂のメルトフロー特性を測定した。表１
６は、第１と第２の両方のリアクターの条件および各リアクターにおいて生成されたポリ
マーの特性を列挙している。
【表１６】
2018083955.tif 000017
【００７６】
比較例１の第２リアクターにおいて生成されたポリマーのサンプルを、本発明実施例１
に関して記載されたようにポリマー粒径分布について調べた。粒径分布を表１７に示す。
表１７は、篩プロセスにおいて得られた各画分に対する流動特性をさらに含む。
【表１７】
2018083955.tif 000018
【００７７】
比較例２では、各リアクターにおける全体的な滞留時間が長くなるように反応条件を調
整したことを除いては比較例１のために記載されたように重合反応を行った。表１８は、
比較例２における第１と第２の両方のリアクターに対する条件を列挙している。
【表１８】
2018083955.tif 000019
【００７８】
比較例２の第２リアクターにおいて生成されたポリマーのサンプルを、本発明実施例１
に関して記載されたようにポリマー粒径分布について調べた。比較例２に対する粒径分布
を表１９に示す。表１９は、篩プロセスにおいて得られた各画分に対する流動特性をさら
に含む。
【表１９】
2018083955.tif 000020
【００７９】
比較例３では、重合反応は、上記２つのリアクターの各々における全体的な滞留時間が
短くなるように反応条件を調整したことを除いては比較例１のために記載したとおりだっ
た。表２０は、比較例３における第１と第２の両方のリアクターに対する条件を列挙して
いる。
【表２０】
2018083955.tif 000021
【００８０】
比較例３の第２リアクターにおいて生成されたポリマーのサンプルを、本発明実施例１
に関して記載されたようにポリマー粒径分布について調べた。比較例３に対する粒径分布
を表２１に示す。表２１は、篩プロセスにおいて得られた各画分に対する流動特性をさら
に含む。
【表２１】
2018083955.tif 000022
【００８１】
表１９および２１で明らかなように、比較例２または３のいずれもが、粒の不均一性ま
たは最終的なポリマーを改善しなかった。比較例２および３において生成された各ポリマ
ーについては、１００メッシュスクリーンパックとともにＬＣＭ−１００押出機を使用し
てポリマーサンプルをペレットに変換した（すなわち、融解物は１００メッシュスクリー
ンを通過した）。次いで、そのペレットをインフレーションフィルムに変換し、そのフィ
ルムの外観を、実質的にいかなる欠陥も存在しないフィルムに匹敵する＋５０から、フィ
ルム内に閉じ込められた固体ゲル粒子を含む複数の欠陥を有する極めて粗悪な外見のフィ
ルムに匹敵する−５０までの範囲の基準に基づいて視覚的に審査した。それらのフィルム
のすべてが、欠陥、ゲルおよび混合が不十分なポリマーの領域が肉眼で容易に観察できた
ことを意味するマイナスのフィルム評価を有した。商業的に許容可能なフィルムは、＋２
０またはそれ以上、好ましくは、少なくとも＋３０のフィルム評価を有する。
【００８２】
試験方法
密度
アルキメデス置換法（Archimedes displacement method），ＡＳＴＭ  Ｄ７９２−００
，Ｍｅｔｈｏｄ  Ｂによって、イソプロパノール中で樹脂密度を測定した。測定前に２３
℃のイソプロパノール浴中で８分間コンディショニングして熱平衡に達した後の成形の１
時間以内に試料を測定した。試料をＡＳＴＭ  Ｄ−４７０３−００，Ａｎｎｅｘ  Ａに従
って、Ｐｒｏｃｅｄｕｒｅ  Ｃにより、約１９０℃での５分間の初期加熱時間および１５
℃／分の冷却速度を用いて、圧縮成形した。その試料をそのプレス機において４５℃に冷
却し、「触れることができる（cool to the touch）」まで冷却し続けた。
【００８３】
押出プラストマーによるメルトフローレート
エチレン系ポリマーに対するメルトフローレート測定を、ＡＳＴＭ  Ｄ−１２３８−０
４，Ｃｏｎｄｉｔｉｏｎ  １９０℃／２．１６ｋｇ、Ｃｏｎｄｉｔｉｏｎ  １９０℃／５
ｋｇおよびＣｏｎｄｉｔｉｏｎ  １９０℃／２１．６ｋｇ（それぞれＩ２、Ｉ５およびＩ
２１として公知である）に従って行った。メルトフローレートは、ポリマーの分子量に反
比例する。したがって、分子量が大きくなるほど、メルトフローレートは低下するが、そ
の関係性は線形ではない。メルトフローレシオ（ＭＦＲ）は、別段明記されない限り、メ
ルトフローレート（Ｉ２１）とメルトフローレート（Ｉ２）との比である。
【００８４】
残留金属
チタン、アルミニウムおよびハフニウムの残留物を、適切な標準物質とともにＸ線回折
法を用いて、重量ｐｐｍとして測定した。
【００８５】
粒径および嵩密度
粒径を、標準的なセットのメッシュシーブ（それぞれ２０００、１０００、５００、２
５０、１２５および７０ミクロンの開口部を備える１０／１８／３５／６０／１２０／２
００／パン）を用いて測定し、各シーブ上に保持された樹脂の質量を使用して計算した。
微粉は、上記２００メッシュスクリーン上およびパン上の樹脂粒子と定義される。
【００８６】
嵩密度の測定値は、標準的な５００ｃｃのメスシリンダーを使用したときの注入嵩密度
だった。
【００８７】
本発明は、その精神および本質的な特性から逸脱することなく他の形態で具体化されて
もよく、したがって、前述の明細書ではなく、本発明の範囲を示している添付の請求項を
参照すべきである。
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
ポリマー粒子を含む粒状バージンポリマーであって、前記粒状ポリマー粒子の少なくとも９０重量％は、前記粒状ポリマーの平均Ｉ２１の２標準偏差以内であるＩ２１を有し、前記粒状ポリマーのＩ２１の標準偏差と平均値との比は、０．２未満であり、前記粒状ポリマーの直線当てはめの標準誤差と平均値との比は、０．１未満であり、さらに、前記粒状バージンポリマーは、７０以下のＩ２１を有する、粒状バージンポリマー。
【外国語明細書】
2018083955000001.pdf